(57)【要約】【課題】降水量が多くなっても果実表面への水分の付着を極力抑制し、果実の不良の低減に寄与することができる果実上部を被覆するための取り付けが容易かつ耐久性を備えた果実保護笠のための果実保護笠用シートを提供する。【解決手段】シート状物同士を重ね合わせて果実Ｆの上部を被覆するようにした果実保護笠用シートにおいて、当該シート状物は四角形もしくは円形であり、四角形のシート状物１Ａの一辺の中間点１３または円形のシート状物の外周上の点と当該シート状物の中心点１１を結ぶ切込部１２を有しており、このシート状物は、防水フィルムからなる表面層、再生セルロース由来の繊維状物の不織布からなる中間層、樹脂製帯状物の平織りの合成樹脂織布からなる裏面層を備え、低密度ポリエチレンの押出ラミネートにより積層化してなる。【選択図】図２
2010075101.tif 000002
【特許請求の範囲】
【請求項１】
シート状物を重ね合わせて果実の上部を被覆するようにした果実保護笠用シートにおいて、
前記シート状物は、防水フィルムからなる表面層と、不織布からなる中間層と、合成樹脂織布からなる裏面層とを備えていることを特徴とする果実保護笠用シート。
【請求項２】
前記シート状物が四角形であって、前記四角形のシート状物の一辺上の点と当該シート状物の中心点を結ぶ切込部を有し前記切込部の切込縁部を重ね合わせて果実の上部を被覆するようにした請求項１に記載の果実保護笠用シート。
【請求項３】
前記シート状物が円形であって、前記円形のシート状物の外周上の点と当該シート状物の中心点を結ぶ切込部を有し前記切込部の切込縁部を重ね合わせて果実の上部を被覆するようにした請求項１に記載の果実保護笠用シート。
【請求項４】
前記シート状物の前記表面層、前記中間層、及び前記裏面層が、低密度ポリエチレンを押出ラミネートして積層化されている請求項１ないし３のいずれか１項に記載の果実保護笠用シート。
【請求項５】
前記不織布が、再生セルロース由来の繊維状物からなる請求項１ないし４のいずれか１項に記載の果実保護笠用シート。
【請求項６】
前記合成樹脂織布が樹脂製帯状物の平織りからなり、前記樹脂製帯状物が当該合成樹脂織布の一辺側から他辺側に貫通している請求項１ないし５のいずれか１項に記載の果実保護笠用シート。
【請求項７】
前記合成樹脂織布の前記樹脂製帯状物が、６．４５ｃｍ2当たり縦４本、横４本ないし縦１２本、横１２本となる本数で配置されている請求項６に記載の果実保護笠用シート。
【請求項８】
前記合成樹脂織布が５００〜１３００デニールの繊維から構成される請求項１ないし７のいずれか１項に記載の果実保護笠用シート。
【発明の詳細な説明】
【技術分野】
【０００１】
本発明は、果実保護笠用シートに関し、特に果実の上部を被覆することにより果実を雨水や日光から保護することができる果実保護笠用シートに関する。
【背景技術】
【０００２】
果実等を露地栽培とする場合、温室を維持する経費はかからないものの、日照、降水等の天候の影響を強く受ける。果実の生育に際しては果樹の種類毎に最適な日照量、降水量が不可欠である。しかし、天候の影響から過度の日照や降水となる場合、特に果実が発達して果肉が増し糖分が蓄積されていく時期にあっては、雨水が果実表面に付着したままとなると、果実表面にかびや腐敗が生じ、さらには裂果等の原因となる。また、日照が強すぎる場合、果実表面が日焼けにより変色する。このため、果実の収穫量を下げる原因であると共に、選果において不良となる果実の割合も高まり、生産者の採算性を圧迫する要因となっていた。
【０００３】
前記の雨水や日照の影響を回避するべく、果実の上部を被覆する果実用笠が提案されている（例えば特許文献１等参照）。特許文献１の果実用笠によると、果実上端の枝、茎（果梗）等をシート状物が取り囲み、円錐状の笠を形成している。果実への降水は果実用笠により遮られ、直接果実が雨水に触れることが低減される。日光も果実用笠により遮られ、果実表面の日焼けも抑制される。
【０００４】
従前の果実用笠を使用した場合、少ない降水であれば果実表面への雨水の付着を防ぐことはできる。しかし、降水量が多くなった場合、果実上端の枝等を伝い果実用笠下に雨水が漏洩してしまう問題があった。また、形状が崩れてしまうこともあった。これは、果実用笠の材質自体の吸水、あるいは極端な撥水等が要因とされる。
【０００５】
既存の果実用笠にあっては、雨水への対応は十分とは言い切れない。そこで、果実用笠を果実上部に取り付けた際の雨水の浸透を極力抑制し、果実の不良の低減に寄与することができる果実用笠が望まれていた。
【特許文献１】特開平７−１０７８６６号公報
【発明の開示】
【発明が解決しようとする課題】
【０００６】
本発明は、前記の点に鑑みなされたものであり、降水量が多くなっても果実表面への水分の付着を極力抑制し、果実の不良の低減に寄与することができる果実上部を被覆するための取り付けが容易であり、耐久性も備えた果実保護笠のための果実保護笠用シートを提供する。
【課題を解決するための手段】
【０００７】
すなわち、請求項１の発明は、シート状物を重ね合わせて果実の上部を被覆するようにした果実保護笠用シートにおいて、前記シート状物は、防水フィルムからなる表面層と、不織布からなる中間層と、合成樹脂織布からなる裏面層とを備えていることを特徴とする果実保護笠用シートに係る。
【０００８】
請求項２の発明は、前記シート状物が四角形であって、前記四角形のシート状物の一辺上の点と当該シート状物の中心点を結ぶ切込部を有し前記切込部の切込縁部を重ね合わせて果実の上部を被覆するようにした請求項１に記載の果実保護笠用シートに係る。
【０００９】
請求項３の発明は、前記シート状物が円形であって、前記円形のシート状物の外周上の点と当該シート状物の中心点を結ぶ切込部を有し前記切込部の切込縁部を重ね合わせて果実の上部を被覆するようにした請求項１に記載の果実保護笠用シートに係る。
【００１０】
請求項４の発明は、前記シート状物の前記表面層、前記中間層、及び前記裏面層が、低密度ポリエチレンを押出ラミネートして積層化されている請求項１ないし３のいずれか１項にに記載の果実保護笠用シートに係る。
【００１１】
請求項５の発明は、前記不織布が、再生セルロース由来の繊維状物からなる請求項１ないし４のいずれか１項に記載の果実保護笠用シートに係る。
【００１２】
請求項６の発明は、前記合成樹脂織布が樹脂製帯状物の平織りからなり、前記樹脂製帯状物が当該合成樹脂織布の一辺側から他辺側に貫通している請求項１ないし５のいずれか１項に記載の果実保護笠用シートに係る。
【００１３】
請求項７の発明は、前記合成樹脂織布の前記樹脂製帯状物が、６．４５ｃｍ2当たり縦４本、横４本ないし縦１２本、横１２本となる本数で配置されている請求項６に記載の果実保護笠用シートに係る。
【００１４】
請求項８の発明は、前記合成樹脂織布が５００〜１３００デニールの繊維から構成される請求項１ないし７のいずれか１項に記載の果実保護笠用シートに係る。
【発明の効果】
【００１５】
請求項１の発明に係る果実保護笠用シートによると、シート状物を重ね合わせて果実の上部を被覆するようにした果実保護笠用シートにおいて、前記シート状物は、防水フィルムからなる表面層と、不織布からなる中間層と、合成樹脂織布からなる裏面層とを備えているため、降水量が多くなっても果実表面への水分の付着を極力抑制し、果実の不良の低減に寄与し、しかも、被覆するための取り付けが容易であり、耐久性も備えることができた。
【００１６】
請求項２の発明に係る果実保護笠用シートによると、前記シート状物が四角形であって、前記四角形のシート状物の一辺上の点と当該シート状物の中心点を結ぶ切込部を有し前記切込部の切込縁部を重ね合わせて果実の上部を被覆するようにしたため、シート状物自体を無駄なく裁断して得ることができ、製造効率が良くなる。
【００１７】
請求項３の発明に係る果実保護笠用シートによると、前記シート状物が円形であって、前記円形のシート状物の外周上の点と当該シート状物の中心点を結ぶ切込部を有し前記切込部の切込縁部を重ね合わせて果実の上部を被覆するようにしたため、風向による風の抵抗は等しくなり、被覆後の果実に生じる揺れの偏りは緩和される。また、中心点から雨水が流れる距離は等しくなる。
【００１８】
請求項４の発明に係る果実保護笠用シートによると、請求項１ないし３のいずれか１項に記載の発明において、前記シート状物の前記表面層、前記中間層、及び前記裏面層が、低密度ポリエチレンを押出ラミネートして積層化されているため、各層とも一体に積層化され各層の密着性が良くなり耐久性も向上する。
【００１９】
請求項５の発明に係る果実保護笠用シートによると、請求項１ないし４のいずれか１項に記載の発明において、前記不織布が、再生セルロース由来の繊維状物からなるため、雨水を毛細管現象により吸水する吸水層として機能すると共に、吸水水分をシート状物の端部まで通水する透水層としても機能し、水を外へ逃がすことができる。さらに、シート状物と、果実の茎、枝、つる、果梗等との接触部分を傷つけるおそれも少なくすることができる。
【００２０】
請求項６の発明に係る果実保護笠用シートによると、請求項１ないし５のいずれか１項に記載の発明において、前記合成樹脂織布が樹脂製帯状物の平織りからなり、前記樹脂製帯状物が当該合成樹脂織布の一辺側から他辺側に貫通しているため、単純な樹脂フィルムのみとする場合よりも強度は増し、果実保護笠として果実に取り付ける際の利便性が高まる。また、侵入してきた雨水は水滴となりながら、樹脂製帯状物の格子状の織り目方向に沿って端部まで達して果実保護笠外部に滴下しやすくなる。
【００２１】
請求項７の発明に係る果実保護笠用シートによると、請求項６の発明において、前記合成樹脂織布の前記樹脂製帯状物が、６．４５ｃｍ2当たり縦４本、横４本ないし縦１２本、横１２本となる本数で配置されているため、合成樹脂織布自体の強度の選択とシート状物に積層した際の裏面層の凹凸量を調整することができる。
【００２２】
請求項８の発明に係る果実保護笠用シートによると、請求項１ないし７のいずれか１項に記載の発明において、前記合成樹脂織布が５００〜１３００デニールの繊維から構成されるため、合成樹脂織布としての強度を備えると共に被覆後に果実を傷めなくなる。また、汎用品の合成樹脂織布を果実保護笠用シートにおけるシート状物の裏面層に適用することができ、調達が容易となる。
【発明を実施するための最良の形態】
【００２３】
以下添付の図面に従ってこの発明を説明する。
図１は第１実施形態に係る果実保護笠の形成中の斜視図、図２は図１の果実保護笠の使用状態を示す模式図、図３は第２実施形態に係る果実保護笠の形成中の斜視図、図４は果実保護笠用シートの概略断面図、図５は樹脂製帯状物の平織りの上面図である。
【００２４】
本発明の果実保護笠用シートを用いて形成される果実保護笠とは、対象となる果実の上部にて１枚のシート状物を適度に重ね合わせることにより、円錐部分を形成した笠である。こうして出来上がった笠が果実の上部に被さることにより、果実は降雨、風雪、日照等から保護される。図１ないし図３を用いシート状物の形状に即して説明する。
【００２５】
図１（ａ）は第１実施形態の果実保護笠を形成する前の状態を示しており、請求項２の発明に規定するように、四角形のシート状物１Ａにおいて、その一辺上の点、図示の例では四角形の一辺の中間点１３と当該四角形シート状物１Ａの中心点１１とが、切込部１２によって結ばれる。切込部１２の両側のシート状物には切込縁部１４ａ，１４ｂが生じる。図示の四角形のシート状物１Ａは正方形であり、中心点は対角線同士の交点である。そして図１（ｂ）の形成中の斜視図から理解されるように、切込部１２の両側の切込縁部１４ａ，１４ｂ同士を重ね合わせることにより、平板状のシート状物は円錐状（笠状）の立体に組み上げられる。第１実施形態の果実保護笠は四角形のシート状物から形成されるため、シート状物のもととなる原反から無駄なく裁断して得ることができる。そのため、極めて製造効率が良くなる。
【００２６】
図２は四角形のシート状物１Ａから果実保護笠を形成し、果実Ｆの上部を被覆している模式図である。まず、図１（ｂ）のように立体に組み上げる前に、果実Ｆが果樹とつながる枝部分（果梗ｆ１）は、四角形シート状物１Ａの一辺上の点（中間点１３）から切込部１２を通過して中心点１１まで挿入される。そして、果梗ｆ１は中心点１１と接しながら、果梗ｆ１の周囲は四角形シート状物１Ａ（中心点１１、切込部１２）により取り囲まれる。図示する第１実施形態にあっては、切込部１２の両側に位置する一側の切込縁部１４ａの角部分１５の上に他側の切込縁部１４ｂの角部分１６が重ね合わされる。こうして、図２に示すとおり、果実Ｆの上部には中心点１１を頂点とする円錐状の四角形シート状物１Ａからなる果実保護笠が被せられる。符号１９は端部である。
【００２７】
図３（ａ）は第２実施形態の果実保護笠を形成する前の状態を示しており、請求項３の発明に規定するように、円形のシート状物１Ｂにおいて、その外周上の点２３と当該円形シート状物１Ｂの中心点２１とが、切込部２２によって結ばれる。切込部２２の両側のシート状物には切込縁部２４ａ，２４ｂが生じる。そして図３（ｂ）の形成中の斜視図から理解されるように、切込部２２の両側の切込縁部２４ａ，２４ｂ同士を重ね合わせることにより、平板状のシート状物は円錐状（笠状）の立体に組み上げられる。円形シート状物１Ｂを用いて果実Ｆの上部を被覆する様子は、図２と同様となる。符号２９は端部である。第２実施形態の果実保護笠は円形のシート状物から形成されるため、笠状としたときの中心点から端部までが一定の長さとなる。そのため、風向による風の抵抗が等しくなり、被覆後の果実に生じる揺れの偏りを緩和できる。また、後述する雨水が流れる距離はどこでも最短となる。
【００２８】
第１及び第２実施形態とも、切込縁部同士を重ね合わせて固定する際には、ステープラーによる固定、粘着テープによる固定等適宜の手法を用いることができる。切込縁部同士を重ね合わせる位置や切込縁部同士を重ね合わせる量は、図示の例に限らず、果実の大きさや種類、生育状況によって適切に変えることができる。
【００２９】
第１実施形態の四角形シート状物及び第２実施形態の円形シート状物のもととなるシート状物（果実保護笠用シート）について、図４の概略断面図と共に説明する。請求項１の発明に規定するように、当該果実保護笠用シート１０には、防水フィルムからなる表面層３０と、不織布からなる中間層４０と、合成樹脂織布からなる裏面層５０が備えられている。裏面層５０側が果実に接する面となる。図中、符号６０は低密度ポリエチレンの接着層、７１は果実保護笠用シートの表側表面、７２は果実保護笠用シートの裏側表面である。
【００３０】
表面層３０は、直接降水に接するため撥水性能に優れ、しかも日光の日照から果実や表面層以下の樹脂層の裂化を防ぐ必要がある。このため、ポリプロピレン、ポリエチレン等の耐候性のある樹脂より防水フィルムに仕上げられる。表面層の樹脂には、白色や黒色の顔料、酸化防止剤、耐候剤、熱安定剤、滑剤、結晶核剤、紫外線吸収剤、酸素吸収剤等の添加剤が配合され、適宜の延伸により製膜される。表面層３０の厚さは、果実保護笠の大きさ、使用期間、使用時期、耐久性等に応じて規定され、２０〜５０μｍである。
【００３１】
中間層４０を形成する不織布は、図２に開示のとおり、果実が果樹とつながる枝部分（果梗）と接触することにより、果梗を伝って果実に滴る雨水を毛細管現象により吸水する吸水層として機能する。そこで、請求項５の発明に規定するように、当該不織布は水との親和性の高い再生セルロースを主な構成成分とする繊維状物である。特に重量比において８０％以上からほぼ全量を再生セルロースとしている。さらに、限界まで吸水した場合であっても、中間層４０が透水層として機能し、吸水水分をシート状物１０の端部１９，２９（図２，３参照）に露出している中間層の不織布部分まで通水して、シート状物の外部に滴下させることができる。
【００３２】
不織布を構成する再生セルロースには、木質パルプをＮ−メルモルフォリン−Ｎ−オキシド（ＮＭＮＯ）に溶解し、ろ過して不純物を除いた後に紡糸するテンセル等の精製セルロースが挙げられる。また、不織布の構成成分であるセルロースには、再生セルロースが用いられる。再生セルロースには、銅アンモニアレーヨンの他、綿花もしくは木材チップをアルカリ溶解等により調整したパルプをビスコース化して得たポリノジックレーヨン、同ビスコース法によりヒドロキシメチルセルロースザンテートから誘導したビスコースレーヨン等がある。これらの調製を経たセルロース繊維は抄造を経てシート状に形成される。あるいは、セルロースの繊維状物のニードルパンチ方式やスパンレース方式等により布状物に加工される。
【００３３】
前記の再生セルロース由来の繊維状物からなる不織布において、ビスコース法によりヒドロキシメチルセルロースザンテートから誘導した不織布でＴＣＦと称されるものがある。このＴＣＦは、吸水性に優れているため特に好ましい。
【００３４】
不織布の目付量は、繊維の調製方法による性質の相違、毛羽立ち具合、完成後の積層シートの厚さ等により、２０〜６０ｇ／ｍ2の目付量の不織布が好ましく用いられる。不織布の目付量は、果実保護笠用シート自体の強度、取り扱いやすさ等を考慮して適切に設定される。なお、極端に目付量が少なければ、吸水効果を持たせられないので好ましくない。逆に前記の目付量を超える場合、不織布自体の嵩が増して厚くなり、不織布の層で剥離しやすくシートとしての耐久性が劣る。
【００３５】
図５の上面図に示し、請求項６の発明に規定するように、裏面層５０（図４参照）に用いられる合成樹脂織布８０は、縦方向の樹脂製帯状物８１ａと横方向の樹脂製帯状物８１ｂにより編み込まれ平織り８２（平織状物）として形成される。樹脂製帯状物の平織りの構造から把握されるとおり、合成樹脂織布８０において、縦方向及び横方向の樹脂製帯状物は、いずれも合成樹脂織布の一辺側から他辺側に貫通している。裏面層に平織りの織布を用いることにより単純な樹脂フィルムのみとする場合よりも強度は増し、果実保護笠として果実に取り付ける際の利便性が高まる。樹脂製帯状物は、ポリプロピレン、高密度ポリエチレン、低密度ポリエチレン、ポリエチレン等のポリオレフィン、ポリウレタン、ポリ塩化ビニル、ナイロン、ポリアミド等の樹脂を製膜して帯状に加工して得ることができる。
【００３６】
合成樹脂織布８０における樹脂製帯状物８１ａ，８１ｂは、請求項７の発明に規定するように、６．４５ｃｍ2（すなわち１平方インチ）当たり、縦４本・横４本ないし縦１２本・横１２本となる本数で配置される。合成樹脂織布を構成する樹脂製帯状物の配置量は、合成樹脂織布自体の強度を選択することに加え、シート状物１０に積層したときの裏面層５０の凹凸量を調整する意味合いを有する。樹脂製帯状物の縦・横の本数が少なくなれば合成樹脂織布の風合いは荒くなる。加えて樹脂製帯状物の本数が減ったことに伴い強度も低下しやすい。また、樹脂製帯状物の縦・横の本数が多くなれば緻密になるため、合成樹脂織布の風合いは滑らかになる。ただし、１本毎の樹脂製帯状物が細くなりすぎて好ましくない。
【００３７】
また、請求項８の発明に規定するように、当該合成樹脂織布８０は、５００〜１３００デニールの繊維から構成される。合成樹脂織布が５００デニールを下回る繊密度の繊維から構成される場合、繊維が細くなりすぎて強度不足となる。合成樹脂織布が１３００デニールを上回る繊密度の繊維から構成される場合、出来上がるシート状物の重みが増加することになり、被覆後の果実を傷つけやすくなる。前記の範囲は一般的な合成樹脂織布に見られる線密度である。このことから、汎用品の合成樹脂織布を果実保護笠用シートにおけるシート状物の裏面層に適用することができ、調達が容易である。
【００３８】
果梗を伝って滴り中間層の不織布の吸水漏れとなった雨水は、本来ならば、そのまま果実に達する。ところが、裏面層は合成樹脂織布であることから疎水性であり、表面は撥水性である。その一方、水と裏面層との間には表面張力も作用する。この場合、果梗を伝ってきた雨水は、果実保護笠１Ａ，１Ｂの中心点１１，２１からシート状物の裏面層４０が疎水性表面であることから表面張力により水滴状となる。さらに、裏面層は樹脂製帯状物に基づく適度な凹凸を備えことにより、水滴となりながら、樹脂製帯状物の格子状の織り目方向に沿って端部１９，２９まで達し、ここから、果実保護笠外部に滴下する。
【００３９】
これまでに説明してきた表面層３０と、中間層４０と、裏面層５０との接合に際し、適宜の積層シートの製造方法を用いることができる。この場合、量産性に優れていることから、好ましくは、請求項４の発明に規定するように、低密度ポリエチレンを押出ラミネートすることにより行われ、各層とも一体に積層化され果実保護笠用シートとなる。そのため、各層の密着性が良くなり耐久性も向上する。当該押出ラミネート法によると、溶融押出機に合成樹脂が供給され、加熱溶融された状態でＴダイから押し出され、二つの層の間に流し込まれて冷却され積層体であるシート状物が形成される。また、低密度ポリエチレンからなる接着層の厚さの制御も容易である。
【００４０】
果実保護笠用シートの製造に際し、不織布（中間層）を送出しながら、その一方の面に対し、低密度ポリエチレン樹脂が供給された溶融押出機より、同樹脂が加熱溶融された状態で溶融押出機のＴダイから押し出され、同時に、低密度ポリエチレン樹脂が押し出されている面に合成樹脂織布（裏面層）も送出される。このとき、不織布（中間層）／低密度ポリエチレン（接着層）／合成樹脂織布（裏面層）の３層品が形成される。続いて、当該３層品の不織布側の面に対し再度溶融押出機のＴダイから低密度ポリエチレン樹脂が押し出され、ここに予め製造された防水フィルム（表面層）が送出と同時に張り合わされる。こうして、図４に示した全５層からなるシート状物が出来上がる。
【００４１】
開示の押出ラミネート法による製造工程は一例であり、開示の工程以外とすることもできる。ここで、事後的に接着層となる低密度ポリエチレン樹脂が不織布内へ浸透しすぎない程度にＴダイからの樹脂の吐出を制御するべきである。不織布層内を樹脂で満たしてしまうと不織布内の空隙が極端に減少し、吸水効果が低下するためである。
【００４２】
本発明の果実保護笠用シートから形成される果実保護笠は、例えば、ぶどう、みかん、りんご、なし、もも等の果実の上部、その茎、枝、つる、または果梗に被せられる。果実の上部に降り注ぐ雨水、日光の影響から、果実のかびによる腐敗、日焼け等の被害を最小限に抑えることができる。
【実施例】
【００４３】
［果実保護笠用シートの作成］
果実保護笠用シートの作成に当たり、防水フィルム（表面層）に二軸延伸ポリプロピレンフィルム（フタムラ化学株式会社製「ＯＰＬ−Ｈ」，厚さ３５μｍ，比重０．７０）、不織布（中間層）に再生セルロース由来の不織布（フタムラ化学株式会社製：製品名「ＴＣＦ＃５０２５」）、合成樹脂織布（裏面層）に高密度ポリエチレンのフラットヤーンにより作製された平織りの織布（６．４５ｃｍ2あたり縦６本×横６本の平糸、約９００デニール）を用いた。各層の押出ラミネートによる接着、積層化に際し低密度ポリエチレン層に日本ポリエチレン株式会社製：製品名「ノバテックＬＣ７２０」を用いた。
【００４４】
はじめに不織布を送出し、その一方の面に対し、溶融押出機より低密度ポリエチレン樹脂を加熱溶融して押出機のＴダイから押し出し、同時に、樹脂が押し出されている面にも合成樹脂織布を送出した。こうして、不織布／第１低密度ポリエチレン層／合成樹脂織布の３層品を形成した。続いて、当該３層品の不織布が露出している面に対して同様にＴダイからの溶融樹脂の押し出しと同時に、防水フィルムを貼り合わせて防水フィルム（表面層）／第２低密度ポリエチレン（接着層）／不織布（中間層）／第１低密度ポリエチレン層（接着層）／合成樹脂織布（裏面層）の５層品とする実施例１の果実保護笠用シートを得た。実施例１の果実保護笠用シートにおいて、当該シート状物全体の厚さは１７０μｍであった。
【００４５】
［比較例のシート類］
発明者らは、果実保護笠用シートの雨水からの保護性能を評価するため、既存の果実保護笠用シートを６品用意した（比較例１ないし６）。
比較例１には、パラフィン紙シートとして、小林製袋産業株式会社製：「フ７４１０」を用いた。
比較例２には、ポリエチレンシートとして、小林製袋産業株式会社製の単層乳白ポリエチレン１６０μｍの裁断物を用いた。
比較例３には、不織布シートとして、デュポン株式会社製：「タイベック１０００ＡＧ」を用いた。
【００４６】
比較例４は、実施例の果実保護笠用シートより不織布（中間層）のみを省略し、他の層は実施例と同種のフィルムとした。防水フィルム（表面層）を送出し、その一方の面に対し、溶融押出機より低密度ポリエチレン樹脂を加熱溶融して押出機のＴダイから押し出し、同時に、樹脂が押し出されている面にも合成樹脂織布を送出した。そして、防水フィルム（表面層）／低密度ポリエチレン（接着層）／合成樹脂織布（裏面層）の３層品とする比較例４の果実保護笠用シートを得た（シート全体の厚さは７０μｍである。）。
【００４７】
比較例５は、実施例の果実保護笠用シートより合成樹脂織布（裏面層）のみを省略し、他の層は実施例と同種のフィルムとした。防水フィルム（表面層）を送出し、その一方の面に対し、溶融押出機より低密度ポリエチレン樹脂を加熱溶融して押出機のＴダイから押し出し、同時に、樹脂が押し出されている面に不織布（中間層）合成樹脂織布を送出した。そして、防水フィルム（表面層）／低密度ポリエチレン（接着層）／不織布（中間層）の３層品とする比較例５の果実保護笠用シートを得た（シート全体の厚さは１００μｍである。）。
【００４８】
比較例６は、実施例の果実保護笠用シートの合成樹脂織布に代えて平滑な低密度ポリエチレンフィルムを用い、他の層は実施例と同種のフィルムとした。不織布を送出し、その一方の面に対し、溶融押出機より低密度ポリエチレン樹脂を加熱溶融して押出機のＴダイから押し出し、樹脂が押し出されている面に合わせて防水フィルムを送出した。こうして、不織布／第１低密度ポリエチレン層／防水フィルムの３層品を形成した。続いて、当該３層品の不織布が露出している面に対して同様にＴダイからの溶融樹脂の押し出し、防水フィルム（表面層）／第１低密度ポリエチレン（接着層）／不織布（中間層）／第２低密度ポリエチレン層の４層品とする比較例６の果実保護笠用シートを得た（シート全体の厚さは１２０μｍである。）。
【００４９】
［水漏れ試験］
果実上部を果実保護笠用シートで被覆した際の使用状況を想定し、直径２ｍｍの針金を果実の果梗に見立て、この針金の末端にプラスチック製のコップを接続した。実施例１、並びに比較例１ないし６の果実保護笠用シートのそれぞれを同コップの直上の針金部分に円錐状に形作り固定した。実施例１、並びに比較例１ないし６の果実保護笠を固定した針金の上部から、次の３種類の降水量による散水を１時間、２時間、３時間実施し、各果実保護笠より漏洩しコップ内に溜まった水量（重量ｇ）により水漏れの程度を評価した（表１参照）。表中、「∞」の表記は漏水量がコップの容量を超過したため途中で打ち切った試験例である。
降水量（１）：小雨５ｍｍ／ｈ（０．００５ｍ3／ｈ）
降水量（２）：通常の雨１５ｍｍ／ｈ（０．０１５ｍ3／ｈ）
降水量（３）：大雨３０ｍｍ／ｈ（０．０３０ｍ3／ｈ）
【００５０】
同時に、前記の降水量による散水試験を行った際の（ａ）吸水の効果、（ｂ）果実保護笠の形状維持の程度、（ｃ）果実保護笠を被せたときの排水の効果について、次のとおり評価した。実施例及び比較例の降水量（１），（２），（３）の結果を含めて、表１にまとめた。
（ａ）吸水の効果は、果実保護笠自体が水を吸う能力を有しているか否かについて、吸水ありを「○」、吸水なしを「×」として評価した。
（ｂ）形状維持の程度は、果実保護笠が水で濡れた際にどれほど形状を維持できるかについて、全く形状に崩れがないを「○」、当初の笠の形状は維持できるがしわが生じるを「△」、当初の笠の形状を維持できないを「×」として評価した。
（ｃ）排水の効果は、果実保護笠の裏面側（果実と向き合う面）を水が伝って流れたか否かについて、ありを「○」、なしを「×」として評価した。
【００５１】
【表１】
2010075101.tif 000003
【００５２】
［水漏れ試験の結果］
実施例の果実保護笠用シートによると、いずれの比較例のシートとの比較においてシートと針金の隙間を伝う漏水量は際だって少ない。とりわけ、一般に大雨とされる降水量（３）の散水量に対し、実施例の果実保護笠用シートをいったん巻き付けて被覆した後の漏水抑止性能は特筆すべき効果を上げている。実施例のシートと比較例４，５のシートとの比較から、中間層となる不織布、裏面層となる合成樹脂織布のいずれも欠如する場合、漏水抑止性能の低下が明らかとなった。比較例６のシートとの比較より、合成樹脂織布以外の平滑なフィルムを用いた場合、少雨量は問題ないものの、降水量が多くなると漏水が問題となることが判明した。
【００５３】
実施例の果実保護笠用シートにおける各層の作用は、次のとおり想定できる。防水フィルムからなる表面層は、果実保護笠の最外層として降水及び日照から直接果実を保護する。不織布からなる中間層は、再生セルロース由来の不織布であることから高い吸水性を有する。果実がついた果梗（茎、枝、つる）と果実保護笠の隙間から侵入した雨水は、果梗と接触している不織布に毛細管現象により吸収される。ある程度不織布に吸収された後、吸収しきれなくなった後の浸透した水は、不織布からなる中間層を伝い果実保護笠用シートの端から垂れてシート外へ排水される。ちょうど不織布の層が通水層として作用する。
【００５４】
しかし、降水量が多くなった場合、前記の不織布の中間層による浸透のみでは漏水へ対応することができない。果実がついた果梗と果実保護笠の隙間から侵入した雨水は、合成樹脂織布の疎水性と表面張力により水滴となる。排水の効果の良否より勘案すると、合成樹脂織布からなる裏面層は、これまでに図示し説明したように合成樹脂織布表面は樹脂製帯状物の格子状の織り目構造となるため表面に凹凸を有する。単に平坦な裏面層であるよりも、表面の凹凸により水滴は生じやすくなる。笠（円錐）の頂点部分から端に至るまで格子状の織り目がつながっているため、水滴は果実保護笠の傾斜に沿って樹脂製帯状物の格子状の織り目方向に伝いながら端部まで達し、ここから滴下する。
【００５５】
水漏れ試験の結果、並びに果実保護笠用シートにおける各層の作用を踏まえ、実施例の果実保護笠用シートに規定するとおり、防水フィルムからなる表面層、不織布からなる中間層、合成樹脂織布からなる裏面層の全てを備えていることが、降雨の漏水抑止効果を発揮させる上で不可欠である。さらに、形状維持性能も高いことを含め、雨水に晒された果実保護笠の裏面側（果実と向き合う面）を流れる水が必要以上に果実に付着するおそれも低減できる。
【００５６】
［実証試験］
水漏れの測定の結果から、実施例の果実保護笠用シートによる雨水の浸透抑制効果を確信した発明者らは、実際の果樹に実施例の果実保護笠用シートを使用すると共に、同時に既存の比較例１，２，３の果実保護笠用シートも使用した。そして、降水や日射に伴う果実の腐れ、裂果、かび、日焼け、病気、またはつる腐れによる損失数を評価した。
【００５７】
実証試験は２００８年（平成２０年）６月１日から７月２０日まで山形県高畠地区にて露地栽培していたぶどう（品種：デラウェア種）を調査対象果実として行った。実施例、及び比較例とも検体数を１００房とし、いずれも被せる笠の大きさを２０ｃｍ×２０ｃｍの正方形に統一した。対照群として、笠による覆いを設けない同種のぶどうも１００房用意した。実施例、比較例、及び笠なしの各１００房から実証試験期間中に痛んだ房の数と最終的に出荷可能な房数を表２に記した。表中、Ａ品とは市場出荷可能な傷みのない房である。Ｂ品とは加工用原料に用いる僅かに傷みのある房である。格外品とは、果実の腐れ、裂果、かび、日焼け、病気、またはつる腐れが房全体の２割以上に生じたものとした。
【００５８】
【表２】
2010075101.tif 000004
【００５９】
［結果・考察］
実施例１の果実保護笠用シートを用いたぶどうは、他と比較して良品であるＡ品の出来高が格段に向上した。特に、雨水がぶどうのつるを伝って生じる房の腐れやかびの被害を抑制できたことが最大の要因である。また、ぶどうのつる（果梗）と果実保護笠用シートとの接触部分に着目すると、実施例１のシートのように不織布を備えていることから、シートがつるを傷めてしまうおそれも減らすことが出来る。この結果、果実の栽培において、出荷可能な良品の量を既存の栽培に比べて増やすことが可能となり、生産者の収益向上に大きく貢献することがわかった。
【図面の簡単な説明】
【００６０】
【図１】第１実施形態に係る果実保護笠の形成中の斜視図である。
【図２】図１の果実保護笠の使用状態を示す模式図である。
【図３】第２実施形態に係る果実保護笠の形成中の斜視図である。
【図４】果実保護笠用シートの概略断面図である。
【図５】樹脂製帯状物の平織りの上面図である。
【符号の説明】
【００６１】
１Ａ，１Ｂ，１０    果実用保護笠シート
１１，２１    中心点
１２，２２    切込部
１３    中間点
１４ａ，１４ｂ，２４ａ，２４ｂ    切込縁部
２３    外周上の点
３０    表面層
４０    中間層
５０    裏面層
６０    接着層
８０    合成樹脂織布
８２    平織り
【図１】
2010075101.tif 000005
【図２】
2010075101.tif 000006
【図３】
2010075101.tif 000007
【図４】
2010075101.tif 000008
【図５】
2010075101.tif 000009